(57)【要約】【課題】比表面積が大きい酸化セリウム粒子の製造方法を提供する。【解決手段】本発明にかかる酸化セリウム粒子の製造方法は、含有液製造工程と、放置工程と、取出工程と、熱分解工程とを備える。含有液製造工程において原料含有液が製造される。原料含有液は、硝酸セリウムアンモニウム、アルコール、水、及び、界面活性剤を成分とする。放置工程において原料含有液が所定時間放置される。この工程において、原料含有液は、複数の相に分離した状態のまま放置される。取出工程において原料含有液から析出した析出物が界面から取出される。熱分解工程において析出物が熱分解される。【選択図】図１
2014058422.tif 000002
【特許請求の範囲】
【請求項１】
硝酸セリウムアンモニウム、アルコール、水、及び界面活性剤を成分とする原料含有液を製造する含有液製造工程と、
前記原料含有液を複数の相に分離した状態のまま所定時間放置する放置工程と、
前記放置工程の間に析出した析出物を取出す取出工程と、
前記取出工程において取出された前記析出物を熱分解させる熱分解工程とを備えることを特徴とする酸化セリウム粒子の製造方法。
【請求項２】
前記含有液製造工程において混合される前記アルコールが、アルカンの水素原子がヒドロキシ基で置換された物質であることを特徴とする請求項１記載の酸化セリウム粒子の製造方法。
【請求項３】
前記アルカンの水素原子がヒドロキシ基で置換された物質がｎ−ブチルアルコールであることを特徴とする請求項２記載の酸化セリウム粒子の製造方法。
【請求項４】
前記含有液製造工程において混合される前記ｎ−ブチルアルコールのモル数が前記硝酸セリウムアンモニウムの３０倍以上４０倍以下であり、
前記含有液製造工程において混合される前記水のモル数が前記硝酸セリウムアンモニウムの３０倍以上５０倍以下であり、
前記含有液製造工程において混合される前記界面活性剤のモル数が前記硝酸セリウムアンモニウムの０．０００３倍以上０．０００４倍以下であり、
前記放置工程における前記原料含有液の温度が３５３ケルビン以上３７３ケルビン以下であることを特徴とする請求項３記載の酸化セリウム粒子の製造方法。
【請求項５】
前記含有液製造工程において混合される前記界面活性剤がポリオキシエチレンポリオキシプロピレングリコールであることを特徴とする請求項３記載の酸化セリウム粒子の製造方法。
【発明の詳細な説明】
【技術分野】
【０００１】
本発明は、酸化セリウム粒子の製造方法に関する。
【背景技術】
【０００２】
特許文献１は、触媒用酸化セリウム粉体の製造方法を開示する。その製造方法は、沈殿工程と、分離回収工程と、焼成工程とを有する。沈殿工程はセリウム塩の溶液に塩基物質と炭酸物質とを添加して沈殿物を作る工程である。分離回収工程は沈殿物を分離回収して前駆体を得る工程である。焼成工程は前駆体を加熱する工程である。この工程において酸化セリウムが生成する。この方法によって得られる酸化セリウム粉体は、排気ガスに含まれる粒子状物質の自己発火開始温度を大幅に低減させることができる。
【先行技術文献】
【特許文献】
【０００３】
【特許文献１】特開２００７−２４５０５４号公報
【発明の概要】
【発明が解決しようとする課題】
【０００４】
しかしながら、特許文献１に開示された方法で得られた酸化セリウム粉体には、比表面積が小さくなるという問題がある。比表面積が小さいことは、触媒としての性能が低い原因となる。
【０００５】
本発明は、このような問題点を解消するためになされたものである。本発明の目的は、比表面積が大きい酸化セリウム粒子の製造方法を提供することである。
【課題を解決するための手段】
【０００６】
このような状況下、本発明者らは、触媒用酸化セリウムについて鋭意検討した結果、以下の本発明を完成させるに至った。
【０００７】
すなわち、本発明によれば、下記［１］〜［５］が提供される。
［１］硝酸セリウムアンモニウム、アルコール、水、及び界面活性剤を成分とする原料含有液を製造する含有液製造工程と、
前記原料含有液を前記原料含有液が複数の相に分離した状態のまま所定時間放置する放置工程と、
前記放置工程の間に析出した析出物を取出す取出工程と、
前記取出工程において取出された前記析出物を熱分解させる熱分解工程とを備えることを特徴とする酸化セリウム粒子の製造方法。
［２］前記含有液製造工程において混合される前記アルコールが、アルカンの水素原子がヒドロキシ基で置換された物質であることを特徴とする［１］記載の酸化セリウム粒子の製造方法。
［３］前記アルカンの水素原子がヒドロキシ基で置換された物質がｎ−ブチルアルコールであることを特徴とする［２］記載の酸化セリウム粒子の製造方法。
［４］前記含有液製造工程において混合される前記ｎ−ブチルアルコールのモル数が前記硝酸セリウムアンモニウムの３０倍以上４０倍以下であり、
前記含有液製造工程において混合される前記水のモル数が前記硝酸セリウムアンモニウムの３０倍以上５０倍以下であり、
前記含有液製造工程において混合される前記界面活性剤のモル数が前記硝酸セリウムアンモニウムの０．０００３倍以上０．０００４倍以下であり、
前記放置工程における前記原料含有液の温度が３５３ケルビン以上３７３ケルビン以下であることを特徴とする［３］記載の酸化セリウム粒子の製造方法。
［５］前記含有液製造工程において混合される前記界面活性剤がポリオキシエチレンポリオキシプロピレングリコールであることを特徴とする［３］記載の酸化セリウム粒子の製造方法。
【発明の効果】
【０００８】
本発明で得られた酸化セリウム粉体は比表面積を大きくすることができる。
【図面の簡単な説明】
【０００９】
【図１】本発明の実施例において得られた酸化セリウム粒子の比表面積の平均値と比較例において得られた酸化セリウム粒子の比表面積との比較結果を示す図である。
【図２】本発明の含有液製造工程において使用されるアルコールの種類が酸化セリウム粒子の比表面積に及ぼす影響を示す図である。
【発明を実施するための形態】
【００１０】
本発明にかかる酸化セリウム粒子の製造方法は、多孔性物質をゾルゲル法で合成する際に界面活性剤の分子集合体を型として用いるという点において「テンプレート法」と言われる公知の方法の一種である。しかしながら、本発明にかかる酸化セリウム粒子の製造方法は、少なくとも次に述べる点で、公知のテンプレート法とは異なる。その点とは、原料含有液が水相とアルコール相とに分離した状態のまま放置される工程を有する点である。以下、本発明にかかる酸化セリウム粒子の製造方法を説明する。本発明にかかる酸化セリウム粒子の製造方法は、含有液製造工程と、放置工程と、取出工程と、熱分解工程とを備える。
【００１１】
含有液製造工程において原料含有液が製造される。原料含有液とは、硝酸セリウムアンモニウム、アルコール、水、及び、界面活性剤を成分とする混合物のことである。この混合物は、次に述べられる２つの要件を満たす限り、上述した成分以外の成分を含んでいても良い。第１の要件は、放置されると混合物が複数の相に分離するという要件である。第２の要件は、分離した相の界面のいずれかにセリウム及びセリウム化合物（ただし酸化により酸化セリウムになるもの）の少なくとも一方を含む析出物がたまるという要件である。原料含有液において、アルコールのモル数は硝酸セリウムアンモニウムのモル数の３０倍以上４０倍以下であることが好ましい。水のモル数は硝酸セリウムアンモニウムのモル数の１０倍以上５０倍以下であることが好ましい。水のモル数は硝酸セリウムアンモニウムのモル数の３０倍以上５０倍以下であることが特に好ましい。界面活性剤のモル数は硝酸セリウムアンモニウムのモル数の０．０００３倍以上０．０４倍以下であることが好ましい。界面活性剤のモル数は硝酸セリウムアンモニウムのモル数の０．０００３倍以上０．０００４倍以下であることが特に好ましい。
【００１２】
含有液製造工程において用いられるアルコールは、アルカンの水素原子がヒドロキシ基で置換された物質であることが好ましい。「アルカンの水素原子がヒドロキシ基で置換された物質」の例には、プロパノールとブタノールとペンタノールとがある。アルカンの水素原子がヒドロキシ基で置換された物質が含有液製造工程において用いられる場合、その物質がブタノール特にｎ−ブチルアルコールであることが好ましい。
【００１３】
含有液製造工程において用いられる界面活性剤は、非イオン界面活性剤であることが好ましい。含有液製造工程において用いられる非イオン界面活性剤は、ポリオキシエチレンポリオキシプロピレングリコールであることが好ましい。ポリオキシエチレンポリオキシプロピレングリコールはＰｌｕｒｏｎｉｃ（登録商標）Ｆ１２７という商品名で市販されている。その他の非イオン界面活性剤の例にはポリ（アルキレンオキサイド）ブロックコポリマー（化学式：ＨＯ（ＣＨ２ＣＨ２Ｏ）２０（ＣＨ２ＣＨ（ＣＨ３）Ｏ）７０（ＣＨ２ＣＨ２Ｏ）２０Ｈ）がある。この非イオン界面活性剤はＰｌｕｒｏｎｉｃ（登録商標）Ｐ１２３という商品名で市販されている。
【００１４】
放置工程は、原料含有液を所定時間放置する工程である。何ら管理を行わないことばかりでなく、温度を一定に保ち続けることも、気化などによる成分の漏洩が防止された状態を保ち続けることも、ここで言う「放置」の一種である。この工程において、原料含有液は、複数の相に分離した状態のまま放置される。原料含有液がどのような相に分離するかは原料含有液の成分に応じて異なる。例えば、原料含有液は、アルコールより水が多く含まれる相（水相）と水よりアルコールが多く含まれる相（アルコール相）との２相に分離する。放置工程において原料含有液が放置される時間は特に限定されない。放置工程において相の界面（例えば水相とアルコール相との界面）に析出物がたまる。これにより、原料含有液は反応液（水相とアルコール相と析出物とが含まれる液）に変化する。
【００１５】
取出工程は、放置工程の間に析出した析出物を反応液から取出す工程である。析出物を取出すための具体的な方法は特に限定されない。その方法の一例には、次に述べる方法がある。まず、２相に分かれた反応液のうち下部に位置する水相の大部をスポイトを用いて吸引除去した後に、残りの反応液を遠心分離する。これにより析出物と廃液（遠心分離により析出物が分離された水相及びアルコール相のこと）とが分離する。分離した廃液は廃棄される。廃棄された廃液と同程度の体積のエタノールを残った析出物に加える（これにより析出物がエタノール中に分散する）。エタノールが加えられ析出物を再び遠心分離する（これにより析出物とエタノールとが分離される）。エタノールが分離された析出物に新たなエタノールを加える（これにより析出物がエタノール中に再度分散する）。エタノールが加えられ析出物を再び遠心分離する。エタノールの添加とそのエタノールの分離とは３回以上繰り返されても良い。エタノールの添加とそのエタノールの分離とを少なくとも２回繰り返すことにより、析出物に付着した未反応物等がエタノール中に溶解するので、析出物は清浄化される。なお、遠心分離器の回転速度は特に限定されない。たとえばそれは毎分１２０００回転である。なお、エタノールを使うのは、水にもブタノールにも溶けること、蒸発しやすいこと、及び、５０℃（３２３．１５ケルビン）程度の低温で素早く乾燥できること、などが理由である。
【００１６】
熱分解工程は、取出工程において取出された析出物を熱分解させる工程である。析出物を熱分解させるための具体的な方法は特に限定されない。その方法の一例には、析出物を酸素雰囲気中で加熱するという方法がある。析出物が大気中で加熱されても良いことは言うまでもない。熱分解のための加熱温度は特に限定されないが、４００℃（６７３．１５ケルビン）程度であることが好ましい。
【実施例】
【００１７】
［実施例１］
含有液製造工程において、硝酸セリウムアンモニウムと、ｎ−ブチルアルコールと、水と、ポリオキシエチレンポリオキシプロピレングリコールとが、モル比１：４０：３０：３×１０−４にて混合された。これにより原料含有液が製造された。原料含有液は、還流器付きガラス容器（還流器付きガラス容器は還流器が取付けられた周知のガラス容器である。還流器は気化した物質を冷却することにより液化させるための周知の装置である。したがって、ここではそれらの詳細な説明は繰り返されない。）に入れられた。放置工程において、原料含有液は２４時間放置された。その間、原料含有液の温度は１００℃（３７３．１５ケルビン）のままであった。その間、攪拌は行われなかった。その結果、原料含有液は、水相とアルコール相とに分離した状態であった。取出工程において、まず、遠心分離器によって反応液から廃液が除去された。廃液が除去された後、遠心分離器内に析出物が残った。その析出物はエタノールによって洗浄された。洗浄に用いられたエタノールは遠心分離器によって除去された。エタノール洗浄とエタノールの除去とは２回ずつ繰り返された。熱分解工程において、まず析出物は５０℃（３２３．１５ケルビン）で乾燥された。その後、析出物は４００℃（６７３．１５ケルビン）の空気中で加熱された。これにより、酸化セリウム粒子が得られた。この酸化セリウム粒子のＢＥＴ法により測定された比表面積は、１７３ｍ２／ｇであった。
【００１８】
［実施例２］
放置工程における原料含有液の温度が８０℃（３５３．１５ケルビン）であったことを除けば、本実施例の内容は実施例１と同様である。本実施例において得られた酸化セリウム粒子のＢＥＴ法により測定された比表面積は、１９３ｍ２／ｇであった。
【００１９】
［実施例３］
含有液製造工程における、硝酸セリウムアンモニウムと、ｎ−ブチルアルコールと、水と、ポリオキシエチレンポリオキシプロピレングリコールとのモル比が１：４０：５０：３×１０−４であったことを除けば、本実施例の内容は実施例１と同様である。本実施例において得られた酸化セリウム粒子のＢＥＴ法により測定された比表面積は、１８５ｍ２／ｇであった。
【００２０】
［実施例４］
次に述べる２つの点を除けば、本実施例の内容は実施例１と同様である。第１点目は、含有液製造工程における、硝酸セリウムアンモニウムと、ｎ−ブチルアルコールと、水と、ポリオキシエチレンポリオキシプロピレングリコールとのモル比が１：３０：４０：３×１０−４であったという点である。第２点目は、放置工程において原料含有液が放置された時間が４８時間であったという点である。本実施例において得られた酸化セリウム粒子のＢＥＴ法により測定された比表面積は、１８２ｍ２／ｇであった。
【００２１】
［実施例５］
次に述べる２つの点を除けば、本実施例の内容は実施例１と同様である。第１点目は、含有液製造工程において、硝酸セリウムアンモニウムと、ｎ−ペンタノールと、水と、ポリオキシエチレンポリオキシプロピレングリコールとのモル比が１：４０：３０：３×１０−４であったという点である。第２点目は、放置工程における原料含有液の温度が８０℃（３５３．１５ケルビン）であったという点である。本実施例において得られた酸化セリウム粒子のＢＥＴ法により測定された比表面積は、１１３ｍ２／ｇであった。
【００２２】
［実施例６］
次に述べる３つの点を除けば、本実施例の内容は実施例１と同様である。第１点目は、含有液製造工程において、硝酸セリウムアンモニウムと、ｎ−プロパノールと、水と、ポリオキシエチレンポリオキシプロピレングリコールとのモル比が１：４０：３０：３×１０−４であったという点である。第２点目は、放置工程における原料含有液の温度が８０℃（３５３．１５ケルビン）であったという点である。第３点目は、放置工程において原料含有液が放置された時間が１２０時間であったという点である。本実施例において得られた酸化セリウム粒子のＢＥＴ法により測定された比表面積は、１１８ｍ２／ｇであった。なお、放置工程において原料含有液が２４時間放置された時点では、水相とアルコール相との界面に析出物がたまっていなかった。
【００２３】
［実施例７］
含有液製造工程において、硝酸セリウムアンモニウムと、ｎ−ブチルアルコールと、水と、ポリ（アルキレンオキサイド）ブロックコポリマーとが、モル比１：３０：４０：４×１０−４にて混合された点を除けば、本実施例の内容は実施例１と同様である。本実施例において得られた酸化セリウム粒子のＢＥＴ法により測定された比表面積は、１３４ｍ２／ｇであった。
【００２４】
［実施例８］
次に述べる２つの点を除けば、本実施例の内容は実施例１と同様である。第１点目は、含有液製造工程において、硝酸セリウムアンモニウムと、ｎ−ブチルアルコールと、水と、ポリ（アルキレンオキサイド）ブロックコポリマーとが、モル比１：３０：４０：４×１０−４にて混合された点である。第２点目は、放置工程において原料含有液が放置された時間が７２時間であったという点である。本実施例において得られた酸化セリウム粒子のＢＥＴ法により測定された比表面積は、１４４ｍ２／ｇであった。
【００２５】
［比較例１］
硝酸セリウム（III）６水和物Ｃｅ（ＮＯ３）３・６Ｈ２Ｏを液中モル濃度が０．１モル／リットルとなるようにイオン交換水に攪拌しながら投入し、Ｃｅ水溶液を得た。この水溶液の撹拌を継続しながらこの水溶液の温度を４０℃（３１３．１５ケルビン）に調整し、温度が４０℃に到達した段階で沈殿剤として炭酸アンモニウムを２当量添加した。そのままの状態で１時間放置し、沈殿物スラリーを得た。これを濾過した後、水洗し、１２０℃で６時間乾燥することで、セリウムを主体とする乾燥粉末（前駆体）を得た。この前駆体を４００℃（６７３．１５ケルビン）の大気中で２時間加熱することにより焼成し、酸化セリウム粒子を得た。本比較例において得られた酸化セリウム粒子のＢＥＴ法により測定された比表面積は、９５ｍ２／ｇであった。
【００２６】
［比較例２］
放置工程に代えて撹拌工程が実施されたことを除けば、本比較例の内容は実施例１と同様である。撹拌工程は、原料含有液が２４時間撹拌され続ける工程である。本比較例では析出物の析出がなかった。
【００２７】
［比表面積の比較結果］
図１に、実施例１ないし実施例８において得られた酸化セリウム粒子の比表面積の平均値（約１５５．３ｍ２／ｇ）と比較例１において得られた酸化セリウム粒子の比表面積（９５ｍ２／ｇ）との比較結果が示される。図１から明らかなように、本発明にかかる酸化セリウム粒子は、比較例１において得られた酸化セリウム粒子に比べて約６０パーセント比表面積が大きい。
【００２８】
図２に、含有液製造工程において使用されるアルコールの種類が酸化セリウム粒子の比表面積に及ぼす影響が示される。含有液製造工程において使用されるアルコールがｎ−ブチルアルコールである場合（実施例１の場合）、酸化セリウム粒子の比表面積は、含有液製造工程において使用されるアルコールがｎ−ペンタノールの場合（実施例５の場合）又はｎ−プロパノールの場合（実施例６の場合）に比べて、約５０パーセント大きくなる。なお、実施例１において得られた酸化セリウム粒子の比表面積（１７３ｍ２／ｇ）は、比較例１において得られた酸化セリウム粒子の比表面積（９５ｍ２／ｇ）に比べて約８０パーセント大きい。
【図１】
2014058422.tif 000003
【図２】
2014058422.tif 000004